(57)【要約】【課題】ＯＨＰやホームシアター用プロジェクタで投写された画像、映像等を鮮明に映すことができ、且つ、一般家庭のリビングルーム等にも違和感なく用いることができる室内装飾性、意匠性、多様性に富んだ新規なスクリーン壁紙を提供する。【解決手段】ポリ塩化ビニル系発泡樹脂からなる合成樹脂層１の裏面に、裏打紙からなる紙製裏打ち材２を積層してなる壁紙Ａにおいて、合成樹脂層表面１ａが明度：Ｌ＊８２．０以上、光沢：６％以下であると共に、該表面１ａに深さ：０．１〜０．６ｍｍの絞加工を施し、且つ石目調又は塗壁調の絞柄を形成した。【選択図】  図１
2006181712.tif 000002
【特許請求の範囲】
【請求項１】
発泡又は未発泡の合成樹脂層の裏面に紙製裏打ち材を積層してなる壁紙であって、前記合成樹脂層の表面が明度：Ｌ＊８２．０以上、光沢：６％以下であると共に、該合成樹脂層の表面に深さ：０．１〜０．６ｍｍの絞加工が施されており、該絞加工による合成樹脂層表面の絞柄が石目調又は塗壁調であることを特徴とするスクリーン機能を有する壁紙。
【請求項２】
発泡又は未発泡の合成樹脂層の裏面に紙製裏打ち材を積層してなる壁紙であって、前記合成樹脂層の表面が明度：Ｌ＊８２．０以上、光沢：６％以下であると共に、該合成樹脂層の表面に深さ：０．１〜０．６ｍｍの絞加工が施されており、該絞加工による合成樹脂層表面の絞柄が織物調であって、該織物調による絞柄の糸幅が１．０ｍｍ未満であることを特徴とするスクリーン機能を有する壁紙。
【請求項３】
前記合成樹脂層表面が前記絞柄のみによって装飾されていることを特徴とする請求項１又は２記載のスクリーン機能を有する壁紙。
【請求項４】
前記合成樹脂層表面が、前記絞柄と、該合成樹脂層表面に印刷されたプリント柄によって装飾されており、該プリント柄により着色された部分と、該プリント柄が印刷されていない部分との色差が、ΔＥ１．５以下であることを特徴とする請求項１又は２記載のスクリーン機能を有する壁紙。
【請求項５】
前記明度がＬ＊８４．０〜９５．０、前記絞加工の深さが０．１〜０．４ｍｍであることを特徴とする請求項３又は４記載のスクリーン機能を有する壁紙。
【請求項６】
前記明度がＬ＊８７．０〜９２．０、前記絞柄が塗壁調であることを特徴とする請求項５記載のスクリーン機能を有する壁紙。
【請求項７】
前記合成樹脂層が塩化ビニル樹脂又はエチレンメチルメタアクリレート樹脂又はエチレンビニルアセテート樹脂からなることを特徴とする請求項１〜６の何れか１項記載のスクリーン機能を有する壁紙。
【発明の詳細な説明】
【技術分野】
【０００１】
本発明は、例えば一般家庭、会社、学校等における居室、会議室、教室等の内壁面を構成する壁紙に関し、詳しくは、オーバーヘッドプロジェクタや投写型テレビジョンシステムのプロジェクタによる投写画像，映像等を写すスクリーンとしての機能を併せ持った壁紙に関する。
【背景技術】
【０００２】
従来から、学校、会社、講演会等でオーバーヘッドプロジェクタ（ＯＨＰ）が幅広く使用されている。また近年、一般家庭等において大型スクリーンでテレビやビデオ等の映像を見るシステムとして、投写型テレビジョンシステム（所謂ホームシアタープロジェクタ）が市販されている。
これらＯＨＰや投写型テレビジョンシステムで投写画像や映像を見る際には、スクリーンが別途必要である。通常、スクリーンとしては、表面の白い塩化ビニル樹脂製のフィルム又はシートからなるスクリーンが多用されている。また、前記フィルム又はシートの表面にガラスビーズ加工を施して反射輝度を上げたものは、明るい場所でも投写画像や映像を見ることができるという利点があり、高級スクリーンとして市販されている。
【０００３】
ところで、これらスクリーンを使用するには、それを設置、収納する手間やスペース等が必要であり、また、使用場所を考えると、スクリーンの大きさにも限度がある。そこで、スクリーンをいちいち用意しなくとも、プロジェクタを使用したいときにすぐに対応できる手段として、特許文献１には、プロジェクタスクリーン機能を持つ壁紙が提案されている。
【０００４】
【特許文献１】特開平４−２８１０９８号公報
【発明の開示】
【発明が解決しようとする課題】
【０００５】
しかし、特許文献１に記載された壁紙は、所望の反射輝度を得るために、パール顔料や透明ビーズ等を含有することを要件とし、ＯＨＰを頻繁に使用する会議室やホームシアター専用ルーム等の壁紙、すなわち、専らスクリーンとして使用する壁面の壁紙として用いる場合は違和感がないが、一般家庭のリビングルーム等に用いた場合、室内装飾性、意匠性、多様性等といった壁紙本来の機能に乏しく、使用者のニーズを満足し得ない虞れがあった。
【０００６】
本発明はこのような従来事情に鑑みてなされたもので、その目的とする処は、ＯＨＰやホームシアター用プロジェクタで投写された画像、映像等を鮮明に映すことができ、且つ、一般家庭のリビングルーム等にも違和感なく用いることができる室内装飾性、意匠性、多様性に富んだ新規なスクリーン壁紙を提供することにある。
【課題を解決するための手段】
【０００７】
上記目的を達成するために、本発明者等は鋭意研究を重ねた結果、通常の壁紙として要求される要素とスクリーンとして要求される要素の内、表面の明度、光沢、絞加工、絞柄等に着目し、これらの要素を所定の範囲に規定することで前述の課題を達成し得ることを知見し、本発明を完成するに至った。
【０００８】
すなわち、本発明に係る壁紙は、発泡又は未発泡の合成樹脂層の裏面に紙製裏打ち材を積層してなる壁紙であって、前記合成樹脂層の表面が明度：Ｌ＊８２．０以上、光沢：６％以下であると共に、該合成樹脂層の表面に深さ：０．１〜０．６ｍｍの絞加工が施されており、該絞加工による合成樹脂層表面の絞柄が石目調又は塗壁調であることを特徴とするものである。
ここで、合成樹脂層の表面とは、室壁に壁紙を貼った際に室内に臨む壁紙表面であり、ＯＨＰや投写型テレビジョンシステムのプロジェクタによる投写画像，映像等を写すスクリーン機能面であることは言うまでもない。
【０００９】
合成樹脂層表面の明度をＬ＊８２．０以上とするには、合成樹脂層に白系、黒系、グレー系などのモノトーン色の顔料や、黄系、ピンク系、青系などの淡い彩度の顔料を所定量含有し所定彩度の着色を施すことが好ましい。
合成樹脂層表面の明度がＬ＊８２．０未満だと壁紙表面上で明るい画像，映像を得られなくなり、投写画像，映像が不鮮明になるため好ましくない。該明度は、Ｌ＊８４．０以上であることが好ましく、Ｌ＊８７．０以上であることがより好ましい。
尚、壁紙表面が明るすぎると投写画像，映像が見にくくなるので、合成樹脂層表面の明度は、Ｌ＊９８．０未満、好ましくはＬ＊９５．０以下であることが良く、Ｌ＊９２．０以下であるとより好ましい。
【００１０】
合成樹脂層表面の光沢が６％を超えると、ＯＨＰ又はホームプロジェクタ内の光源（ライト）からの投射光が壁紙表面に映っててかりとして視認され、投写画像，映像が不鮮明になるため好ましくない。
鮮明な投写画像，映像を得るには合成樹脂層表面の光沢が少ないほど好ましいが、室内装飾性、意匠性、多様性等といった壁紙本来の機能を得るには、合成樹脂層表面の光沢が１％以上であることが好ましい。
合成樹脂層表面の光沢度合いは、表面処理剤の種類や、該表面処理剤を合成樹脂層表面に塗布する割合等により調整することができる。
表面処理剤としては、アクリル系バインダーにシリカ微粒子（粒径１〜２０μｍ）を混合したものや、塩化ビニル樹脂又はウレタン樹脂やエチレンビニルアセテート樹脂（ＥＶＡ）系バインダーに、ウレタンやアクリルスチレンの微粒子を混合したものを好ましく用いることができ、このような表面樹脂剤を、表面目付量：０．５〜１０ｇ／ｍ２の条件となるよう、グラビア印刷、その他の印刷、コーティング等により、合成樹脂層表面に塗布する。
【００１１】
合成樹脂層表面に絞加工が施されていない又は絞加工が施されていてもその深さが０．１ｍｍ未満だと、壁紙としての意匠性が低く、一般家庭のリビングルーム等に用いた場合、室内装飾性、意匠性、多様性等といった壁紙本来の機能に乏しくなるため好ましくない。また、絞加工の深さが０．６ｍｍを超えると壁紙表面の凹凸の差が大きすぎ、投写画像，映像が不鮮明になるため好ましくない。
絞加工による凹凸の影響を受けずに、より鮮明な投写画像，映像を得るには、絞加工の深さが０．４ｍｍ以下であることが好ましい。
【００１２】
合成樹脂層表面の絞柄が石目調又は塗壁調以外の柄、例えば、幾何調のように多数の凹凸を有し且つ各凹部と凸部の面積が大きい絞柄である場合、凹凸の境界線（段部）が画像や映像と重なってしまい、何れの場合も投写画像，映像が不鮮明になるため好ましくない。
石目調又は塗壁調の絞柄である場合、壁紙表面に多数の線や境界線が現出するようなことがないので、より鮮明な投写画像，映像を得ることができ、塗壁調であるとより好ましい。
合成樹脂層表面の絞柄が織物調である場合、その織物柄を構成する多数の糸柄の幅が１．０ｍｍ以上だと、各糸柄が画像や映像と重なってしまい、投写画像，映像が不鮮明になるため好ましくないが、各糸柄の幅が１．０ｍｍ未満であれば、投写画像，映像が鮮明になるため好ましい。
【００１３】
合成樹脂層表面は、絞柄による立体的な意匠で装飾される場合と、プリント印刷による平面的な意匠で装飾される場合と、これら双方の意匠で装飾される場合があるが、より鮮明な投写画像，映像を得るには、絞柄のみによって装飾されている、すなわち、プリン柄が印刷されていない方が好ましい。
プリント柄を印刷する場合は、該プリント柄が視覚的に柄として認識されない程度、すなわち、プリント柄により着色された部分と、該プリント柄が印刷されていない部分との色差がΔＥ１．５以下であると、プリント柄が投写画像，映像の邪魔にならないので好ましい。
【００１４】
以上の理由から、合成樹脂層表面の明度、光沢、絞加工の深さ、絞柄、プリント柄などの各条件を、各請求項記載のように規定した。
合成樹脂層としては、壁紙として通常用いられる塩化ビニル（ＰＶＣ）樹脂層とすることが好ましいが、それ以外の合成樹脂、例えばエチレンメチルメタアクリレート（ＥＭＭＡ）樹脂、エチレンビニルアセテート樹脂（ＥＶＡ）などからなる合成樹脂層としても良い。
【発明の効果】
【００１５】
以上説明したように、本発明によれば、優れたプロジェクタスクリーン機能を併せ持った壁紙が得られ、ＯＨＰや投写型テレビジョンシステム等を使用したいときに、別途スクリーンを用意しなくてもその場で直接壁面に投写画像、映像等を鮮明に写し出すことができる。しかも、壁紙としての室内装飾性、意匠性、多様性等にも優れるので、一般家庭のリビングルーム等の壁面を構成する壁紙としても十分に機能し、特に、ホームシアター用プロジェクタによる映像を映し出すリビングルーム用の壁紙として有効に使用できる等、多くの効果を奏する。
【発明を実施するための最良の形態】
【００１６】
以下、本発明の実施形態の一例を図面を参照しながら説明する。図１は本例の壁紙Ａの断面図で、合成樹脂層１の裏面に紙製裏打ち材２を積層した構成となっており、合成樹脂層の表面１ａは、明度：Ｌ＊８２．０以上〜Ｌ＊９８．０未満、光沢：１〜６％で、且つその表面１ａに深さ：０．１〜０．６ｍｍの絞加工が施されている。
【００１７】
詳しくは、合成樹脂層１は、ポリ塩化ビニル系発泡樹脂からなる層であって、ポリ塩化ビニル１００重量部に対し、フタル酸エステル系可塑剤：３０〜１００重量部、金属石ケン：１〜６重量部、充填剤：４０〜１５０重量部、酸化チタン：５〜５０重量部、発泡剤：１〜７重量部、セル調整剤として数平均重合度１０〜８００の（メタ）アクリル酸エステルポリマー：適量、を夫々含有した、溶剤を含まない組成物をカレンダー成形して得たものである。
上記の金属石ケンは、ポリ塩化ビニル１００重量部に対し、脂肪酸亜鉛：０．５〜３．０重量部、並びに脂肪酸バリウム、脂肪酸カルシウム及び脂肪酸マグネシウムから選ばれた少なくとも１種の脂肪酸塩：０．５〜３．０重量部からなるものが好ましい。
【００１８】
この合成樹脂層１に用いるポリ塩化ビニルは、塩化ビニルの単独重合体、或いは塩化ビニルと少量の他のビニル化合物との共重合体である。本例において、フタル酸エステルは可塑剤として用いるが、安定剤である金属石ケンや発泡セル調整剤である（メタ）アクリル酸エステルポリマーの分散助剤の作用もする。フタル酸エステルはフタル酸ジブチル、フタル酸ジカブリル、フタル酸ジイソデシル、フタル酸ジイオクチル、フタル酸ジイソノニル、フタル酸ジオクチル、フタル酸ブチル−２−エチルヘキシル、フタル酸ジ−２−エチルヘキシルなどである。これは、ポリ塩化ビニル１００重量部に対し３０〜１００重量部用いる。
【００１９】
金属石ケンは安定剤として用いる。この金属石ケンとしては、脂肪族カルボン酸の金属塩で、脂肪酸亜鉛、脂肪酸マグネシウム塩、脂肪酸カルシウム塩又は脂肪酸バリウム塩、或いはこれらの組合せが好ましく用いられ、ポリ塩化ビニル１００重量部に対し１〜６重量部用いる。特に、脂肪酸亜鉛と、脂肪酸バリウム、脂肪酸カルシウム及び脂肪酸マグネシウムから選ばれた少なくとも１種の脂肪酸塩との組合せが好ましい。特に、ポリ塩化ビニル１００重量部に対し、脂肪酸亜鉛０．５〜３．０重量部、並びに脂肪酸バリウム、脂肪酸カルシウム及び脂肪酸マグネシウムから選ばれた少なくとも１種の脂肪酸塩０．５〜３．０重量部からなるものが好ましい。
【００２０】
充填剤としては、炭酸カルシウム、タルク、カオリンクレー、マイカ、合成珪酸、珪石粉、硫酸バリウムなどが用いられる。炭酸カルシウムが好ましい。これらの充填剤はポリ塩化ビニル１００重量部に対し４０〜１５０重量部を用いる。また、酸化チタンは白色の着色剤であり、隠蔽性が良い。そのため光による変色を防ぐとともに、変色してもその変色を分かりにくくするために用いる。酸化チタンはポリ塩化ビニル１００重量部に対し５〜５０重量部用いる。また、必要に応じて、着色のために他の顔料を適宜の量で併用してもよい。
【００２１】
発泡剤はアゾジカルボン酸アミド（ＡＤＣＡ）、アゾビスイソブチルニトリル（ＡＩＢＮ）、ｐ，ｐ'−オキシビスベンゼンスルホニルヒドラジド（ＯＢＳＨ）、ジニトロソペンタメチレンテトラミン（ＤＰＴ）など、或いはこれらの混合物であり、その配合量はポリ塩化ビニル１００重量部に対し１〜７重量部である。発泡セル調整剤は発泡セルの細かさ、均一さを調整するもので、本例では、数平均重合度で１０〜８００の（メタ）アクリル酸エステルポリマーを用いる。この（メタ）アクリル酸エステルポリマーは、例えばアクリル酸イソブチルエステルポリマー、アクリル酸−２−エチルヘキシルエステルポリマー、アクリル酸イソデシルエステルポリマー、アクリル酸ノニルエステルポリマー、アクリル酸ドデシルエステルポリマー、メタクリル酸イソブチルエステルポリマー、メタクリル酸−２−エチルヘキシルエステルポリマー、メタクリル酸イソデシルエステルポリマー、メタクリル酸ノニルエステルポリマー、メタクリル酸ドデシルエステルポリマーなどである。この発泡セル調整剤は、ポリ塩化ビニル１００部に対して０．６〜１．５重量部用いる。
【００２２】
表面処理剤は、合成樹脂層表面１ａに、特殊インキからなる艶消し層を形成したり、反射特性改善のためにパール顔料やビースを含有するようなことなく、通常の壁紙の製造条件の範囲内において本発明の課題を達成するために用いるもので、合成樹脂層表面１ａの光沢が１〜６％となるよう、合成樹脂層表面１ａに所定の条件で塗布される。
具体的には、アクリル系バインダーにシリカ微粒子（粒径１〜７μｍ）を混合し、シリカ微粒子：アクリル系バインダーの比率（ｄｒｙ）が１：１〜１：６としたものを、目付量：０．５〜１０ｇ／ｍ２（ｄｒｙ）の条件で塗布する。
【００２３】
尚、合成樹脂層表面１ａは、室壁に壁紙Ａを貼った際に室内に臨む壁紙表面であり、且つ、ＯＨＰや投写型テレビジョンシステムのプロジェクタによる投写画像，映像等を写すスクリーン機能面となる。
【００２４】
また、合成樹脂層１は、その表面１ａの明度がＬ＊８２．０以上となるよう、白系、黒系、グレー系などのモノトーン色、又は、黄系、ピンク系、青系などの淡い彩度に着色されている。これら色彩は、合成樹脂層表面１ａの明度がＬ＊８２．０以上となるものであれば何れであっても良く、所望の顔料を所定量含有することで、表面１ａの明度がＬ＊８２．０以上の合成樹脂層１を得ることができる。
【００２５】
合成樹脂層表面１ａには、深さ０．１〜０．６ｍｍの範囲で絞加工が施されている。このような絞加工は、合成樹脂層１をカレンダー加工でシート状に成形した後、そのシート表面に、深さが前記範囲となると共に所望の絞柄が得られるよう表面加工されたエンボスロールを用いて施すことができる。
【００２６】
合成樹脂層の表面１ａには、前記絞加工により、石目調又は塗壁調の柄が形成されており、スクリーン上（合成樹脂層表面１ａ）に、投写画像や映像と重なる多数の線や凹凸の境界線（段部）が現出しないようになっている。
【００２７】
尚、合成樹脂層１は、前述したポリ塩化ビニル系発泡樹脂からなる層に限定されず、未発泡のポリ塩化ビニル系樹脂からなる層としたり、発泡又は未発泡のエチレンメチルメタアクリレート（ＥＭＭＡ）樹脂やエチレンビニルアセテート樹脂（ＥＶＡ）からなる層としても良い。
また、紙製裏打ち材２としては、壁紙として通常用いられる着色又は無着色の裏打紙を用いることができる。
【００２８】
以下に、本例の壁紙Ａの製造方法を実施例に基づき簡単に説明する。
まず、ジイソノニルフタレート（可塑剤）：５０重量部に、バリウムステアレート（金属石ケン）：１重量部、ジンクステアレート（金属石ケン）：１重量部、アクリル系セル調整剤（昭島化学工業社製３００Ｊ）：１重量部を添加し、良く攪拌して混合パックを作成した。
【００２９】
次に、重合度８００のポリ塩化ビニル：１００重量部に、上記の混合パック、炭酸カルシウム（充填剤：日東粉化工業社製 ＮＳ＃１００）：６３重量部、二酸化チタン：１４重量部、発泡剤（アゾジカルボンアミドと４，４'−オキシビスベンゼンスルホニルヒドラジンとの１：１混合物）：４重量部、顔料（酸化チタン）：６．８重量部を添加し、良く混練した。
この混練物を、ロール温度１６０℃の４本カレンダーを用いてカレンダー成形により、厚さ０．１３ｍｍの発泡性ポリ塩化ビニルシートを成形し、裏打紙に積層して、発泡性ポリ塩化ビニルシートからなる合成樹脂層１の裏面に裏打紙からなる紙製裏打ち材２が積層された積層体を得た。
その合成樹脂層１の表面に、アクリル系バインダーにシリカ微粒子（粒径１〜３μｍ）を混合した表面処理剤を目付量３ｇ／ｍ２（ｄｒｙ）塗布した。尚、シリカ微粒子とアクリル系バインダーの比率は１：３（ｄｒｙ）とした。
次いで、この積層体を、エンボスローラーとゴムローラー間を２００℃で通して、合成樹脂層１中の発泡剤を発泡させると共に、合成樹脂層１の表面に、前述の深さ、柄となるよう絞加工を施して壁紙を製造した。
【００３０】
このようにして得られる壁紙において、顔料、表面処理剤、エンボスロール、プリント印刷の条件等を変えることで、合成樹脂層表面１ａの明度、光沢、絞加工の深さ、絞柄、プリント柄の有無とその色差等を調整し実施例１〜１４を得た。
また、前述の製造方法において、前記明度、光沢、絞加工の深さ、絞柄、プリント柄における色差の何れかが本発明から外れるようにして比較例１〜７を得た。各実施例と比較例の詳細を表１に記す。
【００３１】
【表１】
2006181712.tif 000003
【００３２】
尚、表中にａ〜ｊで表した顔料、表面処理剤の詳細は以下の通りとした。
（顔料）
ａ  酸化チタン：６．８重量部
ｂ  酸化チタン：６．８重量部＋カーボンブラック：０．００１重量部
ｃ  酸化チタン：６．８重量部＋カーボンブラック：０．００１６重量部
ｄ  酸化チタン：６．８重量部＋カーボンブラック：０．００２５重量部
ｅ  酸化チタン：６．８重量部＋カーボンブラック：０．００４重量部
ｆ  酸化チタン：６．８重量部＋カーボンブラック：０．００６重量部
ｇ  酸化チタン：１０．２重量部
（表面処理剤）
ｈ  粒子径１〜３μｍのシリカ微粒子をアクリル系バインダに対し１：３（ｄｒｙ）の比率で混合し、目付け量３ｇ（ｄｒｙ）で塗布
ｉ  粒子径１〜３μｍのシリカ微粒子をアクリル系バインダに対し１：３（ｄｒｙ）の比率で混合し、目付け量１ｇ（ｄｒｙ）で塗布
ｊ  粒子径１０〜５０μｍのアルミナ微粒子をアクリル系バインダに対し１：２（ｄｒｙ）の比率で混合し、目付け量８ｇ（ｄｒｙ）で塗布
【００３３】
これら各実施例、比較例について、Ａｖｉｏ社製のホームシアター用プロジェクタ  ｍｕｌｔｉ  ｐｕｒｏｊｅｃｔｏｒ  ＭＰ−５０  を用いて、通常の使用レベルである３０ルックスの明るさ、壁紙との距離３ｍの条件でビデオ映像を投写し、映し出された映像の状態を目視により観察し評価を行った。結果を表１中に記す。
【００３４】
合成樹脂層表面の明度、光沢、絞深さの測定、評価の判断基準は以下の通りとした。
（明度）
ＪＩＳ  Ｚ８７２９「色の表示方法−Ｌ＊ａ＊ｂ＊表色系及びＬ＊ｕ＊ｖ＊表色系」に基づき、大日精化社製の分光光度計：カラコムＣを用いて、合成樹脂層表面１ａの明度を測定した。
【００３５】
（光沢）
ＪＩＳ  Ｚ８７４１−１９９７、方法３「６０度鏡面光沢」に基づき、スガ試験機社製のデジタル変角光沢計  ＵＧＶ−５を用いて、合成樹脂層表面１ａの光沢を測定した。
【００３６】
（絞深さ）
壁紙Ａを複数箇所で裁断し、合成樹脂層表面１ａにおける絞加工の最低高さ点と最高高さ点の寸法を測定し、その測定値を絞加工の深さ（Ｓ）とした。
【００３７】
（色差）
ＪＩＳ  Ｚ８７３０、「色の表示方法−物体色の色差」に基づき、大日精化社製の分光光度計：カラコムＣを用いて、合成樹脂層表面１ａにおける、プリント印刷による着色部分と、プリント印刷されていない部分との色差を測定した。
【００３８】
（評価）
５：投写映像が極めて鮮明に見える
４：投写映像に多少の陰影やチラツキ等が稀に生じる場合も有るが、ほとんど気にならない。
３：投写映像に多少の陰影やチラツキ等が生じる場合も有るが、あまり気にならない。
２：投写映像を見ることはできるが、本来の色や鮮明度が損なわれており、不適。
１：投写映像が見にくく、不適
【００３９】
以上の測定結果から、本発明に係る壁紙の優位性を確認することができた。
以上、本発明に係る壁紙の実施形態例を図面、実施例に基づき説明したが、本発明はこれらに限定されるものではなく、特許請求範囲の各請求項に記載された技術的思想の範疇において種々の変更が可能であることは言うまでもない。
【図面の簡単な説明】
【００４０】
【図１】本発明の壁紙の実施形態の一例を示す断面図。
【図２】絞深さの測定方法を示す説明図。
【符号の説明】
【００４１】
１：合成樹脂層
１ａ：合成樹脂層の表面（スクリーン機能面）
２：紙製裏打ち材
Ｓ：合成樹脂層表面の絞深さ
【図１】
2006181712.tif 000004
【図２】
2006181712.tif 000005